(57)【要約】【課題】本発明は、落ち着きのある自然の風合いを有する装飾面の形成方法を提供する。【解決手段】本発明の装飾面の形成方法は、（１）基材に対し、意匠材（Ｐ）と、該意匠材（Ｐ）と色相の異なる意匠材（Ｑ）とを、意匠材（Ｐ）と意匠材（Ｑ）の色相が現れるように塗装し、該意匠面に対し、意匠材（Ｐ）と意匠材（Ｑ）が乾燥する前に、特定の繊維質ローラーを、押し当てて転動させることを特徴とする。【選択図】なし  【特許請求の範囲】
【請求項１】
（１）基材に対し、
結合材、意匠骨材を含む意匠材（Ｐ）と、
結合材、意匠骨材を含み、該意匠材（Ｐ）と色相の異なる意匠材（Ｑ）とを、
意匠材（Ｐ）の色相と意匠材（Ｑ）の色相が混在するように塗装し、
（２）前記工程（１）で塗装された意匠材（Ｐ）と意匠材（Ｑ）が混在する意匠面に対し、意匠材（Ｐ）と意匠材（Ｑ）が乾燥する前に、繊維質層の厚さが１０ｍｍ以下である繊維質ローラーを押し当てて転動させることを特徴とする装飾面の形成方法。
【請求項２】
（１）（１‐１）基材に対し、結合材、意匠骨材を含む意匠材（Ｐ）を塗装した後、
（１‐２）該意匠材（Ｐ）が乾燥する前に、結合材、意匠骨材を含み、意匠材（Ｐ）と色相の異なる意匠材（Ｑ）を部分塗装し、
（２）前記工程（１）で塗装された意匠材（Ｐ）と意匠材（Ｑ）が混在する意匠面に対し、意匠材（Ｐ）と意匠材（Ｑ）が乾燥する前に、繊維質層の厚さが１０ｍｍ以下である繊維質ローラーを押し当てて転動させることを特徴とする装飾面の形成方法。
【請求項３】
前記工程（２）において、意匠材（Ｐ）と意匠材（Ｑ）が混在する意匠面に対し、意匠材（Ｐ）と意匠材（Ｑ）が乾燥する前に、水及び／または溶剤を含む繊維質層の厚さが１０ｍｍ以下である繊維質ローラーを押し当てて転動させることを特徴とする請求項１または請求項２に記載の装飾面の形成方法。
【発明の詳細な説明】
【技術分野】
【０００１】
本発明は、建築物内外壁や土木構築物等の表面化粧に適用可能な装飾面の形成方法に関するものである。
【背景技術】
【０００２】
従来、建築物内外壁や土木構築物等の表面に対し、石材調、天然石調、砂岩調等の自然の風合いを表出できる模様は、例えば、意匠材を塗装することによって付与されている。
このような装飾面の模様は、凹凸感、陰影感もあり、個性的で高級感溢れる模様として一般的に知られており、このような模様を得る方法が、種々提案されている（例えば、特許文献１、２等）。
【先行技術文献】
【特許文献】
【０００３】
【特許文献１】特開平１０ー１３０５４４
【特許文献２】特開平５ー１３３０６６
【発明の概要】
【発明が解決しようとする課題】
【０００４】
特許文献１には、着色塗料、有色骨材、天然石粒を含む被覆組成物が記載されているが、このような組成物の工夫のみでは、すぐれた意匠性を表出するには限度がある。また、有色骨材、天然石粒による凹凸感、陰影感が強調され、かえって敬遠される場合がある。
【０００５】
特許文献２は、刷毛類を用いて筋目をつける方法が記載されているが、優れた意匠性を表出するには、熟練の施工技術が必要となり、好ましい方法とはいえない。また、刷毛による筋が人工的となり、自然の風合いを表出できない場合もある。
【課題を解決するための手段】
【０００６】
本発明者は、新たな意匠性の創造を目指して鋭意検討を行った結果、異なる色相の意匠材が混在する装飾面に対し、特定のローラーを押し当てて転動させることにより、落ち着きのある自然の風合いを有する新たな意匠を表出することに成功し、本発明を完成するに至った。
【０００７】
すなわち、本発明は以下の特徴を有するものである。
１．（１）基材に対し、
結合材、意匠骨材を含む意匠材（Ｐ）と、
結合材、意匠骨材を含み、該意匠材（Ｐ）と色相の異なる意匠材（Ｑ）とを、
意匠材（Ｐ）の色相と意匠材（Ｑ）の色相が混在するように塗装し、
（２）前記工程（１）で塗装された意匠材（Ｐ）と意匠材（Ｑ）が混在する意匠面に対し、意匠材（Ｐ）と意匠材（Ｑ）が乾燥する前に、繊維質層の厚さが１０ｍｍ以下である繊維質ローラーを押し当てて転動させることを特徴とする装飾面の形成方法。
２．（１）（１‐１）基材に対し、結合材、意匠骨材を含む意匠材（Ｐ）を塗装した後、
（１‐２）該意匠材（Ｐ）が乾燥する前に、結合材、意匠骨材を含み、意匠材（Ｐ）と色相の異なる意匠材（Ｑ）を部分塗装し、
（２）前記工程（１）で塗装された意匠材（Ｐ）と意匠材（Ｑ）が混在する意匠面に対し、意匠材（Ｐ）と意匠材（Ｑ）が乾燥する前に、繊維質層の厚さが１０ｍｍ以下である繊維質ローラーを押し当てて転動させることを特徴とする装飾面の形成方法。
３．前記工程（２）において、意匠材（Ｐ）と意匠材（Ｑ）が混在する意匠面に対し、意匠材（Ｐ）と意匠材（Ｑ）が乾燥する前に、水及び／または溶剤を含む繊維質層の厚さが１０ｍｍ以下である繊維質ローラーを押し当てて転動させることを特徴とする１．または２．に記載の装飾面の形成方法。
【発明の効果】
【０００８】
本発明の装飾面の形成方法は、落ち着きのある自然の風合いを有する新たな意匠を形成することができる。
【発明を実施するための形態】
【０００９】
以下、本発明を実施するための形態について詳細に説明する。
【００１０】
本発明の装飾面の形成方法は、（１）基材に対し、結合材、意匠骨材を含む意匠材（Ｐ）と、結合材、意匠骨材を含み、該意匠材（Ｐ）と色相の異なる意匠材（Ｑ）とを、意匠材（Ｐ）の色相と意匠材（Ｑ）の色相が混在するように塗装し、
（２）工程（１）で塗装された意匠材（Ｐ）と意匠材（Ｑ）が混在する意匠面に対し、意匠材（Ｐ）と意匠材（Ｑ）が乾燥する前に、繊維質層の厚さが１０ｍｍ以下である繊維質ローラーを押し当てて転動させることを特徴とするものである。
【００１１】
本発明で使用する基材は、建築物内外壁や土木構築物等に適用できるもので、例えば、コンクリート、モルタル、磁器タイル、繊維混入セメント板、セメント珪酸カルシウム板、スラグセメントパーライト板、セメント板、ＡＬＣ板、サイディング板、石膏ボード、合板、壁紙、押出成形板、鋼板、プラスチック板等の基材が挙げられる。これら基材の表面は、何らかの表面処理（例えば、シーラー、サーフェーサー、フィラー等）が施されたものでもよく、既に塗膜が形成されたものでもよい。これらの表面処理や塗膜によって任意の色に着色されたものであってもよい。また、本発明で用いる基材は、フラット基材でも、凹凸基材でもよい。
【００１２】
本発明で用いる意匠材（Ｐ）は、結合材（以下、「（Ａ）成分」ともいう）、意匠骨材（以下、「（Ｂ）成分」ともいう）を含むものである。
また、本発明で用いる意匠材（Ｑ）は、（Ａ）成分、（Ｂ）成分を含むものであり、意匠材（Ｐ）と色相が異なっていれば特に限定されない。
本発明において、意匠材（Ｐ）と意匠材（Ｑ）の色相は、その違い視認できる程度あれば特に限定されないが、好ましくは色差（△Ｅ）が５以上、より好ましくは１５以上、さらに好ましくは３０以上である。各意匠材の色相は、例えば、色相の異なる意匠骨材を使用する、あるいは、意匠材中の意匠骨材の配合を変える、こと等により適宜設定することができる。
なお、本発明における色差（△Ｅ）は、意匠材（Ｐ）、意匠材（Ｑ）のそれぞれの乾燥塗膜（厚み１ｍｍ）を、色差計を用いて測定される値であり、それぞれの乾燥塗膜のＬ＊値、ａ＊値、ｂ＊値（測定点１０箇所以上の平均値）より下記式にて算出することができる。
＜式＞△Ｅ＝｛（Ｌ＊1−Ｌ＊2）２＋（ａ＊1−ａ＊2）２＋（ｂ＊1−ｂ＊2）２｝０．５
（式中、Ｌ＊1、ａ＊1、ｂ＊1は意匠材（Ｐ）のＬ＊、ａ＊、ｂ＊。Ｌ＊2、ａ＊2、ｂ＊2は意匠材（Ｑ）のＬ＊、ａ＊、ｂ＊）
【００１３】
また、装飾面における、意匠材（Ｐ）の色相と、意匠材（Ｑ）の色相の面積比率は、特に限定されないが、意匠材（Ｐ）の色相は装飾面全面に対し１０％以上９０％以下、意匠材（Ｑ）の色相は装飾面全面に対し１０％以上９０％以下であることが好ましい。また、意匠材（Ｐ）、意匠材（Ｑ）の色相以外に、その他の色相が混在してもよい。
【００１４】
意匠材（Ｐ）、意匠材（Ｑ）における、（Ａ）成分としては、水溶性樹脂、水分散性樹脂、溶剤可溶形樹脂、非水分散形樹脂、粉末樹脂等の各種結合材、あるいはこれらを複合化した結合材等を使用することができる。使用可能な樹脂の種類としては、例えば、セルロース、ポリビニルアルコール、エチレン樹脂、酢酸ビニル樹脂、ポリエステル樹脂、アルキッド樹脂、塩化ビニル樹脂、エポキシ樹脂、アクリル樹脂、ウレタン樹脂、アクリルシリコン樹脂、シリコーン樹脂、フッ素樹脂等、あるいはこれらの複合系等を挙げることができる。このうち、アクリル樹脂、ウレタン樹脂、アクリルシリコン樹脂、フッ素樹脂、あるいはこれらの複合系を使用すると、装飾面の耐候性を高めることができる点で好適である。
本発明では特に、水溶性樹脂及び／または水分散性樹脂が好適に用いられ、さらに好適には、水溶性樹脂及び／または水分散性樹脂と、水分散性シリカ（以下、「（Ｃ）成分」ともいう）との複合化物が用いられる。本発明では、このような（Ｃ）成分を複合化した水溶性樹脂及び／または水分散性樹脂を用いることにより、汚染防止効果をよりいっそう向上させることができる。
上記水溶性樹脂及び／または水分散性樹脂と（Ｃ）成分との複合化の方法としては、１．水溶性樹脂及び／または水分散性樹脂の重合の際に（Ｃ）成分を混合して重合する、２．水溶性樹脂及び／または水分散性樹脂を重合後、（Ｃ）成分を混合する、といった方法が挙げられ、いずれの方法を用いても良い。
【００１５】
（Ａ）成分は、（Ｃ）成分と反応可能なものであることが好ましい。例えば、（Ｃ）成分に存在するシラノール基と反応可能な、水酸基、加水分解性シリル基等（好ましくは、加水分解性シリル基）の官能基を有することが好ましい。このような（Ａ）成分を用いることにより、（Ａ）成分と水分散性シリカが化学的に結合することによって、耐割れ性等の塗膜物性を確保しつつ、耐汚染性を発揮させることが可能となる。
また、（Ａ）成分が重合性モノマーとしてアルコキシシリル基含有モノマーを含む場合は、水分散性シリカとの相互作用により塗膜物性向上を図ることができる。
【００１６】
本発明における（Ｃ）成分は、平均一次粒子径が１ｎｍ以上２００ｎｍ以下（好ましくは５ｎｍ以上１００ｎｍ以下、より好ましくは１０ｎｍ以上５０ｎｍ以下、さらに好ましくは２０ｎｍ以上４０ｎｍ以下）のもので、シリカを主成分とするため硬度が高く、かつその粒子表面にシラノール基を有する化合物である。水分散性シリカの平均一次粒子径がこのような範囲であれば、塗膜の外観に影響を与えることなく、汚染防止効果において十分な効果を得ることができる。本発明では、平均一次粒子径が異なる２種以上の（Ｃ）成分を使用することもできる。
なお、（Ｃ）成分の平均一次粒子径は、フィールドエミッション型走査型電子顕微鏡（「ＦＥ‐ＳＥＭ  Ｓ‐４１００」株式会社日立製作所製）等によって測定することができる。
【００１７】
（Ｃ）成分は、例えば、珪酸ソーダ、珪酸リチウム、珪酸カリウム、シリケート化合物を原料として製造することができる。このうち、シリケート化合物としては、例えば、テトラメトキシシラン、テトラエトキシシラン、テトラｎ−プロポキシシラン、テトライソプロポキシシラン、テトラｎ−ブトキシシラン、テトライソブトキシシラン、テトラｓｅｃ−ブトキシシラン、テトラｔ−ブトキシシラン、テトラフェノキシシラン等、あるいはこれらの縮合物等が挙げられる。この他、上記シリケート化合物以外のアルコキシシラン化合物や、アルコール類、グリコール類、グリコールエーテル類、フッ素アルコール、シランカップリング剤、ポリオキシアルキレン基含有化合物等を併せて使用することもできる。製造時には触媒等を使用することもできる。また、製造過程ないし製造後に、触媒等に含まれる金属をイオン交換処理等によって除去することもできる。
【００１８】
（Ｃ）成分のｐＨは、通常ｐＨ５以上１３以下、好ましくは６以上１２以下、より好ましくは７以上１１以下である。このようなｐＨに調製されたこのような（Ｃ）成分は、その粒子表面の豊富なシラノール基によって、親水性を発揮することができ、汚染性防止性向上に大きく寄与するものである。
【００１９】
（Ｃ）成分の媒体としては、水及び／または水溶性溶剤が使用できる。水溶性溶剤としては、例えば、アルコール類、グリコール類、グリコールエーテル類等が挙げられる。本発明では、特に媒体が水のみからなることが望ましい。このような（Ｃ）成分を使用することにより、意匠材の低揮発性有機溶剤（低ＶＯＣ）化を図ることができる。また、（Ｃ）成分を意匠材に混合した際の凝集物発生を抑制することもできる。
【００２０】
（Ｃ）成分の固形分は、通常５重量部以上６０重量部以下であり、好ましくは１０重量部以上５５重量部以下、より好ましくは１５重量部以上５０重量部以下である。（Ｃ）成分の固形分がこのような範囲内であれば、（Ｃ）成分自体の安定性、さらには意匠材中へ（Ｃ）成分を混合したときの安定性を確保することができる。
【００２１】
意匠材（Ｐ）、意匠材（Ｑ）における（Ｃ）成分の含有量としては、（Ａ）成分の固形分１００重量部に対し、固形分重量比率で好ましくは０．０１重量部以上１００重量部以下、より好ましくは０．１重量部以上８０重量部以下、さらに好ましくは０．５重量部以上６０重量部以下である。
【００２２】
意匠材（Ｐ）、意匠材（Ｑ）における、（Ｂ）成分としては、自然石、自然石の粉砕物等の天然骨材、及び着色骨材等の人工骨材から選ばれる少なくとも一種以上が使用可能である。
具体的には、例えば、大理石、御影石、蛇紋岩、花崗岩、蛍石、寒水石、長石、珪石、珪砂、砕石、雲母、珪質頁岩、及びこれらの粉砕物、陶磁器粉砕物、セラミック粉砕物、ガラス粉砕物、ガラスビーズ、樹脂粉砕物、樹脂ビーズ、ゴム粒、金属粒等や、それらの表面を着色コーティングしたもの等が挙げられる。
（Ｂ）成分の平均粒子径は、好ましくは０．０５ｍｍ以上５．０ｍｍ以下、より好ましくは０．０８ｍｍ以上３．０ｍｍ以下である。
（Ｂ）成分の平均粒子径をこのような範囲にすることで、平坦化が容易になり、落ち着きがある自然な風合いとともに、意匠性に富んだ装飾面を得ることができる。
なお、ここに言う平均粒子径は、ＪＩＳ  Ｚ８８０１−１：２０００に規定される金属製網ふるいを用いてふるい分けを行い、その重量分布の平均値を算出することによって得られる値である。
また、意匠材（Ｐ）、意匠材（Ｑ）には、それぞれ、異なる色相の意匠骨材が含まれていてもよい。
【００２３】
本発明では、特に（Ｂ）成分が、透明性を有する意匠骨材（以下、「（Ｂ−１）成分」ともいう）と、（Ｂ−１）成分以外の意匠骨材（以下、「（Ｂ−２）成分」ともいう）から構成される場合、装飾面の色相に階調を与え、より優れた意匠を得ることができることから好ましい。とりわけ、意匠材（Ｐ）と意匠材（Ｑ）の色差が大きいとき、好ましくは△Ｅが１５以上、より好ましくは△Ｅが３０以上のときには、この（Ｂ−１）による効果が顕著に発揮されるため、好ましい。
（Ｂ−１）成分としては、光透過率が３％以上（より好ましくは３％以上５０％以下、さらに好ましくは１０％以上３０％以下）であるものが好適である。なお、ここに言う光透過率とは、濁度計による全光線透過率の値である。この測定では、試料を内厚５ｍｍの透明ガラス製セル中に充填し、次いで徐々に水を充填した後、セル中の気泡を振動によって取り除いたものを用いる。但し試料としては、粒子径が０．５ｍｍ以上１．０ｍｍ以下のものを選別して用いる。
このような（Ｂ−１）成分の具体例としては、例えば寒水石、長石、珪石、珪砂、雲母、ガラス粉砕物、ガラスビーズ、樹脂粉砕物、樹脂ビーズ等が挙げられる。
これに対して、（Ｂ−２）成分としては、透明性が低く、光透過率が３％未満（より好ましくは０％以上２．９％以下）であるものが好適である。
【００２４】
（Ｂ−１）成分の平均粒子径は、好ましくは０．０１ｍｍ以上５．０ｍｍ以下、より好ましくは０．０３ｍｍ以上３ｍｍ以下、さらに好ましくは０．０５ｍｍ以上１ｍｍ以下、最も好ましくは０．１ｍｍ以上０．８ｍｍ以下である。（Ｂ−１）成分がこのような粒子径であれば、本発明の意匠的効果を安定的に得ることができる。
なお、ここに言う平均粒子径は、ＪＩＳ  Ｚ８８０１−１：２０００に規定される金属製網ふるいを用いてふるい分けを行い、その重量分布の平均値を算出することによって得られる値である。
【００２５】
意匠材（Ｐ）、意匠材（Ｑ）における（Ａ）成分、（Ｂ）成分の混合比率は、（Ａ）成分の固形分１００重量部に対し、（Ｂ）成分が好ましくは１００重量部以上２５００重量部以下、さらに好ましくは２００重量部以上１５００重量部以下である。また、（Ｂ−１）成分の混合比率は、（Ａ）成分の固形分１００重量部に対し、好ましくは１０重量部以上１５００重量部以下、さらに好ましくは５０重量部以上１０００重量部以下である。（Ｂ）成分中の（Ｂ−１）成分は、好ましくは１０重量％以上６０重量％以下、さらに好ましくは２０重量％以上５０重量％以下である。
【００２６】
また、意匠材（Ｐ）、意匠材（Ｑ）には、上記（Ａ）成分、（Ｂ）成分等の他に、通常塗材に使用可能なその他の成分を含むこともできる。その他の成分としては、例えば、水、溶剤等の分散媒、着色顔料、体質顔料、繊維、増粘剤、造膜助剤、レベリング剤、湿潤剤、可塑剤、凍結防止剤、ｐＨ調整剤、防腐剤、防黴剤、防藻剤、抗菌剤、分散剤、消泡剤、紫外線吸収剤、酸化防止剤、光安定剤、吸着剤等が使用可能である。
意匠材（Ｐ）、意匠材（Ｑ）は、それぞれこれらの成分を常法で均一に混合することにより製造できる。
【００２７】
本発明装飾面の形成方法は、
（１）基材に対し、結合材、意匠骨材を含む意匠材（Ｐ）と、結合材、意匠骨材を含み、該意匠材（Ｐ）と色相の異なる意匠材（Ｑ）とを、意匠材（Ｐ）の色相と意匠材（Ｑ）の色相が混在するように塗装し、
（２）工程（１）で塗装された意匠材（Ｐ）と意匠材（Ｑ）が混在する意匠面に対し、意匠材（Ｐ）と意匠材（Ｑ）が乾燥する前に、繊維質層の厚さが１０ｍｍ以下である繊維質ローラーを押し当てて転動させることを特徴とするものである。
【００２８】
工程（１）としては、基材に対し、意匠材（Ｐ）と意匠材（Ｑ）の色相が混在する意匠面を形成するものであれば特に限定されない。
工程（１）では、前記意匠材（Ｐ）と意匠材（Ｑ）のように、少なくとも２種以上の色相の異なる意匠材を用いる。これらの意匠材を塗装することによって、少なくとも２色以上の色相が混在する意匠面を形成することができる。
工程（１）において、少なくとも２色以上の色相が混在する意匠面としては、例えば、
（Ｉ）意匠材（Ｐ）による色相と、意匠材（Ｑ）による色相が、いずれも不連続な玉状模様を呈する意匠面、
（ＩＩ）意匠材（Ｐ）の連続的な塗装面の上に、意匠材（Ｑ）の不連続な玉状模様が散在する意匠面、
等が挙げられる。
【００２９】
上記（Ｉ）の意匠面は、意匠材（Ｐ）と意匠材（Ｑ）を、それぞれ玉状に塗装すればよい。塗装方法としては、特に限定されないが、例えば、双頭ガン（多頭ガン）、双頭スプレー（多頭スプレー）を用いて意匠材（Ｐ）と意匠材（Ｑ）を同時に塗装する方法や、エアースプレーガン、エアレススプレーガン、リシンガンまたはスタッコガン等を適宜選択して、意匠材（Ｐ）と意匠材（Ｑ）をそれぞれ塗装する方法等が挙げられる。
このような方法では、１回、または、２回以上の複数回で塗装することができる。塗付け量としては、特に限定されないが、意匠材（Ｐ）は、０．１ｋｇ／ｍ２以上３．０ｋｇ／ｍ２以下で塗装することが好ましく、０．５ｋｇ／ｍ２以上１．５ｋｇ／ｍ２以下で塗装することがより好ましい。意匠材（Ｑ）は、０．１ｋｇ／ｍ２以上１．４ｋｇ／ｍ２以下で塗装することが好ましく、０．２ｋｇ／ｍ２以上０．７ｋｇ／ｍ２以下で塗装することがより好ましい。
また、工程（１）の塗装に先立ち、予め、基材表面は何らかの下塗材、中塗材、あるいは、ベース塗材が施されていてもよい。
【００３０】
上記（ＩＩ）の意匠面は、意匠材（Ｐ）を塗装し、連続的な塗装面を形成した後、意匠材（Ｑ）を不連続な玉状に塗装することで得られる。例えば、
（１‐１）基材に対し、結合材、意匠骨材を含む意匠材（Ｐ）を塗装した後、
（１‐２）該意匠材（Ｐ）が乾燥する前に、結合材、意匠骨材を含み、意匠材（Ｐ）と色相の異なる意匠材（Ｑ）を部分塗装する方法等が挙げられる。
【００３１】
このような方法では、まず、（１‐１）基材に対し、意匠材（Ｐ）を塗装する（工程（１‐１））。
工程（１‐１）では、意匠材（Ｐ）の塗装方法は特に限定されず、鏝、スプレー、ガン、ローラー、刷毛等の公知の塗装器具を用いて塗装すればよい。また、１回、または、２回以上の複数回で塗装すればよい。
塗付け量としては、特に限定されないが、意匠材（Ｐ）は、０．５ｋｇ／ｍ２以上１０ｋｇ／ｍ２以下で塗装することが好ましく、１ｋｇ／ｍ２以上８ｋｇ／ｍ２以下で塗装することがより好ましい。
【００３２】
次に、意匠材（Ｐ）を塗装した後、意匠材（Ｐ）が乾燥する前に、意匠材（Ｑ）を部分塗装する（工程（１‐２））。
工程（１‐２）では、意匠材（Ｑ）の塗装方法は特に限定されないが、意匠材（Ｐ）面に対し、鏝、スプレー、ガン、ローラー、刷毛等を用いて部分塗装することができ、好ましくはエアーガン、エアレススプレーガン等を用いて意匠材（Ｑ）を玉状に吹き付ける方法等が挙げられる。また、意匠材（Ｑ）は、その色相が視認できる程度に部分塗装すればよく、１回、または、２回以上の複数回で塗装することもできる。
塗付け量としては、特に限定されないが、意匠材（Ｑ）は、０．１ｋｇ／ｍ２以上１．４ｋｇ／ｍ２以下で塗装することが好ましく、０．２ｋｇ／ｍ２以上０．７ｋｇ／ｍ２以下で塗装することがより好ましい。
【００３３】
工程（２）としては、工程（１）で塗装された意匠材（Ｐ）と意匠材（Ｑ）が混在する意匠面に対し、意匠材（Ｐ）と意匠材（Ｑ）が乾燥する前に、繊維質層の厚さが１０ｍｍ以下である繊維質ローラーを、押し当てて転動させる。
【００３４】
意匠面を、繊維質ローラーを押し当てて転動させることにより、意匠材（Ｐ）、意匠材（Ｑ）を塗装した時の意匠を活かしつつ、表面を平坦化することができ、落ち着きのある自然の風合いを有する新たな意匠を形成することができる。
【００３５】
このような意匠の形成には、繊維質ローラーとして、繊維質層の厚さが１０ｍｍ以下（好ましくは２ｍｍ以上９ｍｍ以下、さらに好ましくは３ｍｍ以上８ｍｍ以下）であるものを用いる。
また、繊維の太さは５μｍ以上１５０μｍ以下（さらには８μｍ以上１００μｍ以下、さらには１０μｍ以上５０μｍ以下）であることが好ましい。
このような繊維質ローラーは、意匠材（Ｐ）、意匠材（Ｑ）が繊維質ローラーに付着しにくく、作業性に優れ、意匠面が適度に平坦化され、簡便に意匠を得ることができる。
なお、繊維質層の厚さとは、意匠材や水、溶剤等を含んでいない乾燥時の繊維質層の厚さのことである。また、本発明の繊維の太さとは、繊維の集合体である繊維束の断面直径のことであり、電子顕微鏡により測定した値である。
繊維質層の厚さが１０ｍｍを超えると、繊維質層に意匠材が付着してしまい、優れた意匠性が得られにくい。また、結合材がローラーにより多く付着するものと思われ、汚染性や、その他塗膜物性にも悪影響を及ぼすおそれがある。また、繊維質層の繊維筋が意匠材表面に形成されることもあり、意匠性に劣るものとなる。
繊維質ローラーとしては、特に限定されないが、アクリル繊維、ポリエステル繊維等の合成繊維、ウール等の動物性繊維、あるいは、これらを複合した繊維等が挙げられる。また、ハイパイル、織物等特に限定されない。
スポンジローラーでは、たとえスポンジ層の厚さを１０ｍｍ以下としても、スポンジ層に意匠材が付着しやすく作業性に劣る。また、スポンジによる新たな模様が形成されてしまい、平坦化は困難である。
【００３６】
本発明では、工程（１）、工程（２）で得られる意匠材表面は、凹凸構造を有するものである。特に、（Ｂ）成分である意匠骨材が含まれているため、意匠材表面から突出した意匠骨材が存在する場合がある。このような工程（１）、工程（２）で得られた凹凸構造をあえて平坦化することにより、落ち着きのある自然の風合いを有する新たな意匠が得られるものである。
本発明では、繊維質ローラーを押し当てて転動させることにより、突出した意匠骨材も適度に押さえて平坦化することができるとともに、意匠材（Ｐ）と意匠材（Ｑ）の色相が適度に混ざりあい、落ち着きのある自然の風合いを有する新たな意匠が得られる。
さらに、意匠材（Ｐ）と意匠材（Ｑ）を適度に押さえることによって、凹凸構造を平坦化するとともに、より緻密な表面構造を形成するため汚染物質の付着が抑制され、新たな意匠の創造とともに、汚染防止性にも優れるものである。
また、本発明では繊維質ローラーの繊維質層の厚さを１０ｍｍ以下とすることにより、押し当てる力の強弱があったとしても、適度に押さえることを可能にしたものである。
【００３７】
さらに、工程（２）では、水及び／または溶剤を含んだ繊維質ローラーを用いて、意匠材表面に押し当てて転動させることが好ましい。水及び／または溶剤を含むことによって、繊維質ローラーの転動がよりスムーズになり、繊維質ローラーに意匠材がいっそう付着しにくく、作業性に優れ、簡便に意匠を得ることができる。
繊維質ローラー中の水及び／または溶剤の含有量としては、繊維質部分において、繊維質単位体積あたり、水及び／または溶剤を１ｇ／ｃｍ３以上含むものが好ましい。このような範囲であることにより、繊維質ローラーを転動させた際、いっそう優れた意匠を形成することができる。
溶剤としては、例えばエチレングリコール、プロピレングリコール等の水易溶性溶剤や、芳香族炭化水素等の水難溶性溶剤から、意匠材（Ｐ）、意匠材（Ｑ）の組成等を考慮して、適宜選択すれば良い。
【００３８】
本発明では、平坦化を行った後、公知の方法で硬化、乾燥させることによって、装飾面を形成することができる。
硬化、乾燥方法は、特に限定されず、常温、必要により加温して硬化、乾燥させればよい。
【００３９】
さらに硬化、乾燥後、必要に応じ、本発明の効果を損なわない程度に、装飾面の上に上塗材を塗装することもできる。上塗材としては、例えば、透明性を有する上塗材であれば、特に限定されない。例えば、上塗材に、親水性付与または撥水性付与することで、汚染防止性が付与できる。
【００４０】
本発明では、工程（１）において、さらに前記意匠材（Ｐ）、意匠材（Ｑ）のいずれとも色相が異なる意匠材を塗装することにより、３色以上の意匠材が混在する装飾面を形成しても良い。
例えば、３色が混在する装飾面を得るためには、工程（１）において、意匠材（Ｒ）を、意匠材（Ｐ）の色相と意匠材（Ｑ）の色相と意匠材（Ｒ）の色相が混在するように塗装すれば良い。
この際の工程（１）としては、前述のように多頭ガン等を用いる方法や、（Ｐ）を塗装し、乾燥する前に（Ｑ）、（Ｒ）を部分塗装する方法がある。その後、前述の工程（２）の方法で平坦化すれば、３色が混在する意匠性に富んだ装飾面を形成することができる。
【００４１】
また、本発明では、工程（１）において、意匠材（Ｐ）と意匠材（Ｑ）を塗装した後、さらに意匠材（Ｐ）を部分塗装することで、本発明の意匠性をさらに高めることもできる。
【００４２】
また、本発明では、目地材を用いて、区画化された意匠を表出してもよい。目地材としては、埋め込み型目地材、可剥型目地材等特に限定されない。
埋め込み型目地材の場合は、上記工程（１）の前に、基材に埋め込み型目地材を貼り付け（工程（１´））、その後工程（１）、工程（２）を行う。
また、可剥型目地材の場合は、上記工程（１）の前に、基材に可剥型目地材を貼り付け（工程（１´））、その後工程（１）、工程（２）を行い、工程（２）の後、意匠材が乾燥する前に可剥型目地材を取り外す。
また、可剥型目地材を取り外した後、さらに平坦化することもできる。このような方法では、より平坦化が可能であるとともに、目地部の仕上がり性が良好となり、新たな意匠の創造とともに、汚染防止性にも優れるものである。
【実施例】
【００４３】
以下に実施例を示し、本発明の特徴をより明確にするが、本発明はこの実施例に限定されない。
【００４４】
（試験例１）
基材（サイディング板）の上に、下塗材（結合材：アクリル樹脂エマルション（固形分５０重量部、ガラス転移温度２０℃））をスプレーガンを用いて、塗付け量０．１５ｋｇ／ｍ２で塗装し、常温にて硬化、乾燥させた。
次に、表２の原料を用い、表１に示す配合にて製造した意匠材１（第１意匠材）をスプレーガンを用いて、塗付け量４．０ｋｇ／ｍ２で全面に塗装した。
次に、表２の原料を用い、表１に示す配合にて製造した意匠材２（第２意匠材）をスプレーガンを用いて、塗付け量０．３ｋｇ／ｍ２で玉状に部分塗装した。
次に、意匠材１、２が乾燥する前に、表３に示すローラーＡを、意匠材表面に押し当てて転動させた。
次に、意匠材１、２を常温にて硬化、乾燥させ、試験体を得た。
なお、意匠材１と意匠材２との色差（△Ｅ）は、３３であった。
評価としては、次の作業性、意匠性、汚染性評価を行った。
【００４５】
【表１】
2014087780.tif 000002
【００４６】
【表２】
2014087780.tif 000003
【００４７】
【表３】
2014087780.tif 000004
【００４８】
【表４】
2014087780.tif 000005
【００４９】
（作業性評価）
ローラーを用いて転動させる際の作業性を評価した。評価は次の通りである。結果は表４に示す。
Ａ：ローラーに意匠材が付着せず、効率よくスムーズに転動させることができた。
Ｂ：ローラーに意匠材が付着せず、転動させることができた。
Ｃ：ローラーに意匠材がほとんど付着せず、転動させることができた。
Ｄ：ローラーに意匠材が付着した。
【００５０】
（意匠性評価）
得られた試験体表面を目視にて観察し評価した。評価は次の通りである。結果は表４に示す。
Ａ：適度に平坦化された落ち着きのある自然の風合いの意匠が得られた。
Ｂ：適度に平坦化された自然の風合いの意匠が得られた。
Ｃ：凹凸感、陰影感のある意匠が得られた。
Ｄ：ローラーの転動による模様が見られた。
Ｅ：単調な意匠であった。
【００５１】
（汚染性試験）
得られた試験体について、大阪府茨木市で屋外暴露を実施し、垂直面における６ヶ月後の雨筋汚れの有無を目視にて評価した。評価は汚染が少ないものを◎、汚染が著しいものを×として、次の４段階（優：◎＞○＞△＞×：劣）で評価した。結果は表４に示す。
【００５２】
（試験例２）
ローラーＡの代わりにローラーＢを用いた以外は、試験例１と同様の方法で試験体を得、試験例１と同様の方法で評価を行った。
【００５３】
（試験例３）
ローラーＡの代わりにローラーＣを用いた以外は、試験例１と同様の方法で試験体を得、試験例１と同様の方法で評価を行った。
【００５４】
（試験例４）
ローラーＡの代わりにローラーＤを用いた以外は、試験例１と同様の方法で試験体を得、試験例１と同様の方法で評価を行った。
【００５５】
（試験例５）
ローラーＡの代わりにローラーＥを用いた以外は、試験例１と同様の方法で試験体を得、試験例１と同様の方法で評価を行った。
【００５６】
（試験例６）
基材（サイディング板）の上に、下塗材（結合材：アクリル樹脂エマルション（固形分５０重量部、ガラス転移温度２０℃））をスプレーガンを用いて、塗付け量０．１５ｋｇ／ｍ２で塗装し、常温にて硬化、乾燥させた。
次に、表２の原料を用い、表１に示す配合にて製造した意匠材１と意匠材２を双頭ガンを用いて、１：１の比率（重量比率）で、同時に、合計塗付け量４．０ｋｇ／ｍ２で玉状に塗装した（意匠材１・２）。
次に、意匠材１・２が乾燥する前に、表３に示すローラーＢを、意匠材１・２表面に押し当てて転動させた。
次に、意匠材１・２を常温にて硬化、乾燥させ、試験体を得た。
評価としては、試験例１と同様の方法で評価を行った。
【００５７】
（試験例７）
意匠材１・２の代わりに、意匠材１、２、３を３頭ガンを用いて、１：１：１の比率（重量比率）で、同時に、合計塗付け量４．０ｋｇ／ｍ２で玉状に塗装した（意匠材１・２・３）以外は、試験例６と同様の方法で試験体を得、試験例１と同様の方法で評価を行った。
【００５８】
（試験例８）
ローラーＢの代わりに、水を含ませたローラーＢ（「Ｂ´」と表記（表４））を用いた以外は、試験例２と同様の方法で試験体を得、試験例１と同様の方法で評価を行った。
【００５９】
（試験例９）
意匠材１の代わりに意匠材４、意匠材２の代わりに意匠材５を用いた以外は、試験例２と同様の方法で試験体を得、試験例１と同様の方法で評価を行った。
なお、意匠材４と意匠材５との色差（△Ｅ）は、７であった。
【００６０】
（試験例１０）
意匠材１の代わりに意匠材６、意匠材２の代わりに意匠材７を用いた以外は、試験例２と同様の方法で試験体を得、試験例１と同様の方法で評価を行った。
なお、意匠材６と意匠材７との色差（△Ｅ）は、３３であった。
【００６１】
（試験例１１）
ローラーＢの代わりに、水を含ませたローラーＢ（「Ｂ´」と表記（表４））を用いた以外は、試験例１０と同様の方法で試験体を得、試験例１と同様の方法で評価を行った。
【００６２】
（試験例１２）
意匠材１の代わりに意匠材８、意匠材２の代わりに意匠材９を用いた以外は、試験例２と同様の方法で試験体を得、試験例１と同様の方法で評価を行った。
なお、意匠材８と意匠材９との色差（△Ｅ）は、３３であった。
【００６３】
（試験例１３）
ローラーＢの代わりに、水を含ませたローラーＢ（「Ｂ´」と表記（表４））を用いた以外は、試験例１２と同様の方法で試験体を得、試験例１と同様の方法で評価を行った。
【００６４】
（試験例１４）
意匠材１の代わりに意匠材１０、意匠材２の代わりに意匠材１１を用いた以外は、試験例２と同様の方法で試験体を得、試験例１と同様の方法で評価を行った。
なお、意匠材１０と意匠材１１との色差（△Ｅ）は、３４であった。
【００６５】
（試験例１５）
ローラーＢの代わりに、水を含ませたローラーＢ（「Ｂ´」と表記（表４））を用いた以外は、試験例１４と同様の方法で試験体を得、試験例１と同様の方法で評価を行った。
【００６６】
（試験例１６）
意匠材１の代わりに意匠材１２、意匠材２の代わりに意匠材１３を用いた以外は、試験例２と同様の方法で試験体を得、試験例１と同様の方法で評価を行った。意匠材同士の境界部分における色相の階調は、試験例１６よりも試験例２の方が良好であった。
なお、意匠材１２と意匠材１３との色差（△Ｅ）は、３８であった。
【００６７】
（試験例１７）
ローラーＡの代わりにローラーＦを用いた以外は、試験例１と同様の方法で試験体を得、試験例１と同様の方法で評価を行った。
【００６８】
（試験例１８）
ローラーＡの代わりにローラーＧを用いた以外は、試験例１と同様の方法で試験体を得、試験例１と同様の方法で評価を行った。
【００６９】
（試験例１９）
試験例１において、ローラーで押し当てて転動させる工程を行わずに、意匠材１、意匠材２を常温にて硬化、乾燥させ、試験体を得た。得られた試験体に対し、試験例１と同様の方法で評価を行った。
【００７０】
（試験例２０）
基材（サイディング板）の上に、下塗材（結合材：アクリル樹脂エマルション（固形分５０重量部、ガラス転移温度２０℃）、色相：茶系）をスプレーガンを用いて、塗付け量０．１５ｋｇ／ｍ２で塗装し、常温にて硬化、乾燥させた。
次に、可剥型目地材（幅２０ｍｍ、高さ４ｍｍ）を格子状に貼り付けた。
次に、表２の原料を用い、表１に示す配合にて製造した意匠材１（第１意匠材）をスプレーガンを用いて、塗付け量４．０ｋｇ／ｍ２で全面に塗装した。
次に、表２の原料を用い、表１に示す配合にて製造した意匠材２（第２意匠材）をスプレーガンを用いて、塗付け量０．３ｋｇ／ｍ２で玉状に部分的に塗装した。
次に、意匠材１、２が乾燥する前に、表３に示すローラーＢにて、意匠材表面に押し当てて転動させた。
次に、可剥型目地材を除去し、意匠材１、２を常温にて硬化、乾燥させ、試験体を得、試験例１と同様の方法で評価を行った。
【００７１】
（試験例２１）
基材（サイディング板）の上に、下塗材（結合材：アクリル樹脂エマルション（固形分５０重量部、ガラス転移温度２０℃））をスプレーガンを用いて、塗付け量０．１５ｋｇ／ｍ２で塗装し、常温にて硬化、乾燥させた。
次に、表２の原料を用い、表１に示す配合にて製造した意匠材１４をスプレーガンを用いて、塗付け量０．５ｋｇ／ｍ２で塗装した。
塗装後の意匠材８表面は、平坦であり、そのまま常温にて硬化、乾燥させ、試験体を得、試験例１と同様の方法で評価を行った。